(57)【要約】【課題】金属アンチモンを含む金属亜鉛めっき浴でめっきされた鋼板であって、耐食性に優れた化成処理鋼板を提供する。【解決手段】鋼板の上に設けられた溶融めっき層と、前記めっき層の上に設けられた化成処理皮膜とを含む化成処理鋼板であって、前記めっき層は、金属亜鉛および金属アンチモンを含み、前記めっき層の、前記化成処理皮膜との界面から３００ｎｍの厚みの領域に存在する金属状態のアンチモン元素の量は、前記領域の全金属元素の量に対して、３％以下である化成処理鋼板を用いる。【選択図】図１
2009102688.tif 000002
【特許請求の範囲】
【請求項１】
鋼板の上に設けられた溶融めっき層と、前記めっき層の上に設けられた化成処理皮膜とを含む化成処理鋼板であって、
前記めっき層は、金属亜鉛および金属アンチモンを含み、
前記めっき層の、前記化成処理皮膜との界面から３００ｎｍの厚みの領域に存在する金属状態のアンチモン元素の量は、前記領域の全金属元素の量に対して、３％以下である、化成処理鋼板。
【請求項２】
前記化成処理皮膜は、高分子化合物およびバルブメタル化合物を含み、
前記バルブメタル化合物は、Ｔｉ、Ｚｒ、Ｈｆ、Ｖ、Ｍｏ、Ｎｂ、Ｔａ、およびＷから選ばれた１種以上のバルブメタル元素を含む、請求項１記載の化成処理鋼板。
【請求項３】
請求項１記載の化成処理鋼板を製造する方法であって、
（Ａ）金属亜鉛および金属アンチモンを含む溶融めっき浴を用いて鋼板をめっきする工程と、
（Ｂ）高分子化合物、バルブメタル化合物、および酸化還元電位が６００（ｍＶ  ｖｓ  ＮＨＥ）以上の酸化剤を含む処理液を、めっき鋼板の上に塗布する工程を含む、化成処理皮膜の製造方法。
【請求項４】
前記溶融めっき浴中の金属アンチモン濃度は、０．００５〜０．５質量％である、請求項３記載の製造方法。
【請求項５】
前記酸化剤は、過酸化水素、三酸化モリブデン、または五酸化バナジウムである、請求項３記載の製造方法。
【発明の詳細な説明】
【技術分野】
【０００１】
本発明は、化成処理鋼板に関する。
【背景技術】
【０００２】
溶融亜鉛めっき鋼板（以下単に「亜鉛めっき鋼板」ということがある）は、建材、自動車、家電などの各分野で幅広く使用されている。亜鉛めっき鋼板は、亜鉛の結晶に由来する独特の模様（「スパングル」ともいう）を有する。亜鉛めっき鋼板には、比較的スパングル径が大きい「レギュラースパングル」タイプと、比較的スパングル径の小さい「ミニマイズドスパングル」タイプがある。
【０００３】
レギュラースパングル亜鉛めっき鋼板は、金属鉛（以下、金属について「金属Ｐｂ」または単に「Ｐｂ」のように表記する）を添加した溶融亜鉛めっき浴を用いて鋼板をめっきすることにより製造できる。Ｐｂは、Ｚｎの凝固温度域を拡大するため、めっき層が凝固するまでの時間が長くなり、めっき層におけるＺｎの結晶の成長が促進される。このため比較的大きなスパングルが得られると考えられている。しかし、このような方法で製造されたレギュラースパングル亜鉛めっき鋼板は、高温多湿雰囲気下に放置しておくと、めっき層に粒界腐食が部分的に発生し、加工性が低下することがあった。これを改善するために、Ｐｂの含有量を極めて低くし、Ｓｂを特定量添加した溶融亜鉛めっき浴を用いてレギュラースパングル亜鉛めっき鋼板を得る方法が提案されている（特許文献１、２）。
【０００４】
しかし、Ｓｂを含む溶融亜鉛めっき浴でめっきされた鋼板は、保存している間に表面が腐食され、白錆が発生し、外観が低下することがある。このため、従来は、当該めっき鋼にクロメート処理が施されていた。ところが、近年、環境適合性の観点からクロメート処理に代わり、非クロム系処理が行われるようになると、前記めっき鋼板の外観不良が発生しやすくなるという問題が生じた。
【０００５】
一方、ミニマイズドスパングル亜鉛めっき鋼板は、Ｓｂを含まないＺｎめっき浴で鋼板をめっきすることにより得られる（必要に応じてミニマイズド処理が施されることがある）。しかし生産性の観点から、ミニマイズドスパングル亜鉛めっき鋼板とレギュラースパングル亜鉛めっき鋼板を同じめっきラインで生産したいという要求がある。例えば、レギュラースパングル亜鉛めっき鋼板の生産に用いためっき浴のＳｂ濃度を希釈すれば、ミニマイズドスパングル亜鉛めっき鋼板を生産することも可能である。ところが、このようにして得られたミニマイズドスパングル亜鉛めっき鋼板は、少量ながらもＳｂを含んでいる。このため、レギュラースパングル亜鉛めっき鋼板と同様に、非クロム系処理を施した場合に、外観不良が発生しやすいという問題があった。
【特許文献１】特開昭６１−１３３３７１号公報
【特許文献２】特開昭６１−２０７５５７号公報
【発明の開示】
【発明が解決しようとする課題】
【０００６】
発明者らは、Ｓｂを含む溶融亜鉛めっき浴でめっきされた鋼板に外観不良が生じる原因について検討した。その結果、Ｓｂは室温ではＺｎにほとんど固溶しないため、凝固過程においてめっき層の表層や、めっき層の結晶粒界に粒状に析出し、金属Ｓｂが局部的に濃縮され、濃縮された金属Ｓｂと金属Ｚｎが局部電池を形成することが、耐食性を低下させ、外観不良を引き起こす原因であることが明らかにされた。
かかる事情に鑑み、本発明は、Ｓｂを含むＺｎめっき浴でめっきされた鋼板であって、耐食性に優れた化成処理鋼板を提供することを目的とする。
【課題を解決するための手段】
【０００７】
発明者らは、鋭意研究の結果、めっき層中の特定の領域における金属Ｓｂの全部または一部を酸化することにより、金属状態のＳｂ元素の濃度を低減させることにより前記課題が解決できることを見出し、本発明を完成させた。
すなわち、上記課題は、以下の本発明により解決される。
【０００８】
［１］鋼板の上に設けられた溶融めっき層と、前記めっき層の上に設けられた化成処理皮膜とを含む化成処理鋼板であって、
前記めっき層は、金属亜鉛および金属アンチモンを含み、
前記めっき層の、前記化成処理皮膜との界面から３００ｎｍの厚みの領域に存在する金属状態のアンチモン元素の量は、前記領域の全金属元素の量に対して、３％以下である、化成処理鋼板。
［２］前記化成処理皮膜は、高分子化合物およびバルブメタル化合物を含み、
前記バルブメタル化合物は、Ｔｉ、Ｚｒ、Ｈｆ、Ｖ、Ｍｏ、Ｎｂ、Ｔａ、およびＷから選ばれた１種以上のバルブメタル元素を含む、［１］に記載の化成処理鋼板。
［３］前記［１］記載の化成処理鋼板を製造する方法であって、
（Ａ）金属亜鉛および金属アンチモンを含む溶融めっき浴を用いて鋼板をめっきする工程と、
（Ｂ）高分子化合物、バルブメタル化合物、および酸化還元電位が６００（ｍＶ  ｖｓ  ＮＨＥ）以上の酸化剤を含む処理液を、めっき鋼板の上に塗布する工程を含む、化成処理皮膜の製造方法。
［４］前記溶融めっき浴中の金属アンチモン濃度は、０．００５〜０．５質量％である、［３］に記載の製造方法。
［５］前記酸化剤は、過酸化水素、三酸化モリブデン、または五酸化バナジウムである、［３］または［４］に記載の製造方法。
【発明の効果】
【０００９】
本発明によりＳｂを含む溶融亜鉛めっき浴でめっきされた鋼板であって、耐食性に優れた化成処理鋼板が提供できる。
【発明を実施するための最良の形態】
【００１０】
１．化成処理鋼板
本発明の化成処理鋼板は、鋼板の上に設けられた溶融めっき層と、前記めっき層の上に設けられた化成処理皮膜とを含む化成処理鋼板であって、
前記めっき層は、ＺｎおよびＳｂを含み、
前記めっき層の、前記化成処理皮膜との界面から３００ｎｍの厚みの領域に存在する金属状態のＳｂ元素の量は、当該領域の全金属元素の量に対して、３％以下であることを特徴とする。
化成処理鋼板とは鋼板表面に化成処理が施された鋼板である。本発明の化成処理鋼板は、鋼板の表面に化成処理により形成された化成処理皮膜を有する。めっき層とは、鋼板の上にめっきにより形成される金属層である。
【００１１】
（１）めっき鋼板
鋼板とは板状の鋼である。鋼板の材質の例には、弱脱酸鋼、Ａｌキルド鋼、シリコンキルド鋼が含まれる。また、鋼板の材質は、低Ｃ鋼、Ｃｒ含有鋼であってもよい。
本発明の鋼板は、ＺｎとＳｂを含む溶融めっき層を有する。溶融めっき層（単に「めっき層」ともいう）は公知の方法で形成してよいが、金属を溶融させた溶融めっき層を用いて、鋼板に連続めっきまたは浸漬めっきを施して形成することが好ましい。めっき鋼板の生産性に優れるからである。
【００１２】
本発明の溶融めっき浴は、Ｚｎ、Ｓｂを必須成分として含む。このような溶融めっき浴の例には、溶融Ｚｎ−Ｓｂめっき浴、溶融Ｚｎ−Ａｌ−Ｓｂめっき浴が含まれる。溶融めっき浴を用いて形成されためっき層を「溶融めっき層」という。
【００１３】
本発明の溶融めっき浴に含まれるＳｂの添加量は、めっき浴の全成分中、０．００５〜０．５質量％であることが好ましい。特にレギュラースパングルタイプを得る場合には、Ｓｂの添加量は０．０９％〜０．５質量％とすることが好ましい。また、ミニマイズドスパングルタイプを得るためには、Ｓｂの添加量は０．００５〜０．０８質量％とすることが好ましい。
【００１４】
また、本発明の溶融めっき浴は、Ａｌを０．０５〜０．５質量％含むことが好ましい。めっき浴がＡｌを含んでいると、めっきされた鋼板の加工性に優れるからである。
めっき層の厚みは、溶融めっき浴を用いて通常形成される厚みであれば限定されないが、好ましくは３〜４０μｍである。本発明において、記号「〜」はその両端の数値を含む。
【００１５】
既に述べたとおり、Ｓｂは、室温ではＺｎに固溶しないため、鋼板上に形成されためっき層が凝固する際に、Ｚｎからはき出される。その結果、Ｓｂは、めっき層の表層や、Ｚｎの結晶粒界に濃縮されて粒状に存在する。Ｓｂは酸化されにくいという特性を有するので、濃縮されたＳｂは、ほとんどが金属状態のまま存在する。するとＺｎとＳｂが局部電池を形成し、鋼板の耐食性を低下させる。特に、めっき層の表層部にＳｂが存在すると、雰囲気の影響を受けやすく、酸素等と接触しやすくなるため、局部電池の作用が顕著となる。
【００１６】
そこで、本発明の鋼板は、めっき層の表層、すなわち化成処理皮膜との界面から３００ｎｍの厚みの範囲（以下「めっき層の特定領域」または「特定領域」ということがある）に存在するＳｂの濃度が、特定の範囲に調整される。具体的には、特定領域に存在する金属状態のＳｂ元素の量が、当該領域の全金属元素の量に対して、３％以下であることを必要とする。特定領域に存在する金属状態のＳｂ元素の量の、当該領域の全金属元素の量に対する割合を、「特定領域における金属状態のＳｂ元素濃度」ともいう。特定領域における金属状態のＳｂ元素濃度が、３％以下である化成処理鋼板は、前記の局部電池が形成されにくくなり、耐食性に優れる。金属状態のＳｂ元素濃度は、１〜３質量％であることが好ましい。
【００１７】
特定領域における金属状態のＳｂ元素濃度を前記範囲に調整する手段は、任意の手段を用いてよい。しかし、既に述べたとおり、金属Ｓｂはめっき層表面にはき出され、粒状に存在するため、後述する処理によって粒状の金属Ｓｂを金属の状態から酸化物の状態とすることが好ましい。もともと存在していた金属Ｓｂが、酸化Ｓｂに変化すれば、特定領域における金属状態のＳｂ元素濃度は減少し、その値を前記範囲に調整することが可能となる。この際、総てまたはほとんどの金属Ｓｂ粒を完全に酸化してもよいが、総てまたはほとんどの金属Ｓｂ粒の表面を酸化するようにしてもよい。金属Ｓｂ粒の表面が酸化されていれば、当該粒は不活性となり、前記の局部電池は形成されにくくなるからである。
【００１８】
「特定領域の全金属元素」とは、めっき層を構成する総ての金属および金属酸化物の元素をいう。めっき層を構成する金属とは、本発明において好ましくは、Ｚｎ、Ｓｂ、Ａｌである。めっき層はこの他に他の金属元素を含んでいることもあるが、微量である場合は除外してよい。
【００１９】
特定領域における金属状態のＳｂ元素濃度は、元素分析により求めてよい。元素分析の例には、Ｘ線光電子分光分析（ＸＰＳ）が含まれる。
一般に、元素分析で得られたデータから特定領域の金属Ｓｂ濃度は、以下の式（１）で求められる。
【００２０】
特定領域における金属状態のＳｂ元素濃度（％）＝「特定領域の金属状態のＳｂ元素量」／「特定領域の全金属元素量」×１００              ・・・（１）
【００２１】
本発明においては、Ｘ線光電子分光分（ＸＰＳ）により分析して、特定領域における金属状態のＳｂ元素濃度を求めることが好ましい。容易に分析が可能だからである。そこで、まず、ＸＰＳを用いた具体的な分析方法について説明する。ＸＰＳを用いた場合、アルゴンイオンビームなどでスパッタリングを行いながら、本発明の化成処理鋼板を化成処理皮膜表面から厚み方向へ分析を行う。しかし、本発明の化成処理鋼板は図１に示されるように、めっき層の表面に金属Ｓｂまたは酸化Ｓｂなどが存在し易いため、めっき層と化成処理皮膜の界面は直線になりにくい。よって、Ｚｎ元素またはＳｂ元素が最初に検出される点を化成処理皮膜とめっき層の界面とすることが好ましい。
【００２２】
図１は、本発明の化成処理鋼板の断面図である。図１において、１は鋼板、２はめっき層、３は化成処理皮膜、４は濃縮された金属Ｓｂ、５は結晶粒界を示す。
【００２３】
図２は、溶融Ｚｎ−Ｓｂめっき浴を用いて得ためっき鋼板のめっき層の上に、五酸化バナジウム（Ｖ２Ｏ５）、炭酸ジルコニウムアンモニウム（ＮＨ４）２ＺｒＯ（ＣＯ３）２を含む化成処理皮膜を形成した化成処理鋼板のＸＰＳ分析結果の一例を示す図である。図２において横軸はスパッタ時間であり、化成処理鋼板の厚み方向を示す。特定領域は、シリカ換算したスパッタレイト（１６ｎｍ／分）から特定される。縦軸は、検出された元素の質量比を示す。
【００２４】
図２に示されるとおり、Ｚｎ元素またはＳｂ元素が観測され始める点がめっき層と化成処理皮膜の界面となる。図２に示されるめっき層、すなわち前記界面から鋼板側へ向かう領域には、Ｏ元素、Ｃ元素、Ｖ元素、Ｚｒ元素が観測される。本来、この分析に用いた化成処理鋼板のめっき層には、Ｃ元素、Ｖ元素、Ｚｒ元素は含まれない。しかし、図１に示すとおり、めっき層と化成処理皮膜の界面が直線ではないために、化成処理皮膜に含まれるＯ元素、Ｃ元素、Ｖ元素、Ｚｒ元素の元素が図２に示されるめっき層に観測される。ただし、ここで観察されるＯ元素は、化成処理皮膜のみではなく、めっき層に存在する金属の酸化物にも由来する。しかし、本発明において金属状態のＳｂ元素濃度を求める際には、Ｏ元素は除外される。また、図２では観測されないが、溶融Ｚｎ−Ａｌ−Ｓｂめっき浴を用いてめっき層を形成した場合は、めっき層にＺｎ元素、Ｓｂ元素以外にＡｌ元素も観測される。
【００２５】
本分析においては「Ｓｂ元素」として、総てのＳｂ元素、すなわち「金属状態のＳｂ元素」と「酸化された状態のＳｂ元素」を合わせた量が検出される。従って、まず、式（２）により、特定領域の全金属元素量に対する、全Ｓｂ元素の割合（以下「特定領域の全Ｓｂ元素濃度」という）が求められる。
【００２６】
特定領域の全Ｓｂ元素濃度（％）＝「特定領域の全Ｓｂ元素量」／「特定領域の全金属元素量」×１００    ・・・（２）
【００２７】
一方で、元素分析において検出された「Ｓｂ元素」は、ピークのケミカルシフトから「金属状態のＳｂ元素」であるか「酸化された状態のＳｂ元素」であるかが区別できる。そして両者のピーク強度から、全Ｓｂ元素に対する金属状態のＳｂ元素の割合（「ｙ」という）が求められる（式（３））。
【００２８】
ｙ  ＝「金属状態のＳｂ元素のピーク強度」／（「金属状態のＳｂ元素のピーク強度」＋「酸化された状態のＳｂ元素ピークの強度」）      ・・・（３）
【００２９】
ＸＰＳにおける金属状態のＳｂ元素に相当するピークは５３７ｅＶ（３ｄ３／２）であり、酸化された状態のＳｂ元素に相当するピークは５３９．５ｅＶ（３ｄ３／２）である。
従って、式（４）により「特定領域における金属状態のＳｂ元素濃度」を求めてもよい。
【００３０】
特定領域における金属状態のＳｂ元素濃度（％）＝特定領域の全Ｓｂ元素濃度×ｙ    ・・・（４）
【００３１】
以上から、ＸＰＳ分析により得たデータを前記式（２）〜（４）で計算することにより金属状態のＳｂ元素濃度が求められる。ただし、既に述べたとおり、本発明においてめっき層は、Ｚｎ−Ｓｂめっき浴、Ｚｎ−Ｓｂ−Ａｌめっき浴を用いて形成されることが好ましいため、前記Ａ（％）は、以下の式（２’）で求めることが好ましい。
【００３２】
特定領域の全Ｓｂ元素濃度（％）＝「特定領域の全Ｓｂ元素量」／「Ｚｎ元素、Ｓｂ元素、Ａｌ元素の合計量」×１００・・・（２’）
【００３３】
特定領域の金属状態の全Ｓｂ元素濃度は、めっき層と化成処理皮膜の界面から５０ｎｍまでの領域、５０ｎｍを超えて１００ｎｍまでの領域（以下「５０−１００ｎｍの領域」という）、１００−１５０ｎｍの領域、１５０−２００ｎｍの領域、２００−２５０ｎｍの領域、２５０−３００ｎｍの領域の点においてそれぞれ求め、６点の平均値とすることが好ましい。これらの各領域は、アルゴンイオンビームのスパッタリングの条件を適宜調整することにより、ＳｉＯ２換算して決定される。
【００３４】
本発明の化成処理鋼板は、めっき層全体の金属Ｓｂ濃度は特に限定されない。しかしながら、めっき層は前述のめっき浴により形成することが好ましいため、めっき層全体におけるＳｂ濃度は、めっき層全体の構成成分に対して０．００５〜０．５質量％であることが好ましい。
【００３５】
（２）化成処理皮膜
本発明の化成処理皮膜は高分子化合物を含む。高分子化合物とは、多数個の原子が共有結合により次々と結合（重合）してできた分子量の大きな化合物の総称であり、ポリマーともいう。高分子化合物の例には、有機化合物が重合してなる有機系高分子化合物、無機化合物が重合してなる無機系高分子化合物が含まれる。
高分子化合物は公知のものを用いることができる。好ましい高分子化合物の例には、ウレタン系樹脂、エポキシ系樹脂、アクリル系樹脂、ポリエチレン、ポリプロピレン、エチレン−アクリル酸共重合体などのオレフィン系樹脂、スチレン系樹脂、ポリエステルが含まれる。あるいは、高分子化合物として、これらの共重合物または変性物を用いてもよい。
【００３６】
本発明の化成処理鋼板は、後述するように特定の酸化剤を含有する処理液をめっき鋼板に塗布して得ることが好ましい。従って、高分子化合物は、主鎖が酸化などの化学変化に耐えうる、安定な結合で構成されていることが好ましい。このような高分子化合物の例には、強固なウレタン結合を主鎖に有するウレタン系樹脂が含まれる。
【００３７】
ウレタン樹脂としては、有機ポリイソシアネート化合物とポリオール化合物とを反応させて得られる水溶性又は水分散性のウレタン樹脂、なかでも自己乳化型ウレタン樹脂が好ましい。有機ポリイソシアネート化合物の例には、フェニレンジイソシアネート、トリレンジイソシアネート、ジフェニルメタンジイソシアネート、ナフタレンジイソシアネート等の脂肪族ジイソシアネート、シクロヘキサンジイソシアネート、イソホロンジイソシアネート、ノルボルナンジイソシアネート、キシリレンジイソシアネート、テトラメチルキシリレンジイソシアネート等の脂環族ジイソシアネートが含まれる。他方、ポリオール化合物の例には、ポリエステルポリオール、ポリエーテルポリオール、ポリカーボネートポリオール、ポリアセタールポリオール、ポリアクリレートポリオール、ポリエステルアミドポリオール、ポリブタジエン系等のポリオレフィンポリオールが含まれる。
自己乳化型のウレタン樹脂は、カルボン酸含有化合物等の親水成分を分子中に導入することによって調製される。自己乳化型ウレタン樹脂では、導入した親水成分に応じてイオン性を、アニオン性、カチオン性またはノニオン性に調整できる。例えば、ポリエチレングリコール、イソシアネート等をポリマー骨格に導入するとノニオン性に、水酸基を導入するとアニオン性に、スルホン酸（塩）基、カルボキシル（塩）基等を導入するとカチオン性になる。
【００３８】
本発明の化成処理皮膜は、酸化還元電位が６００（ｍＶ  ｖｓ  ＮＨＥ）以上の酸化剤が還元された物質を含むことが好ましい。酸化還元電位とは、酸化体および還元体が溶解している溶液に、それ自体は電極反応に関与しない電極（白金など）を装入したときに観測される電極電位をいう。酸化還元電位は、酸化剤の酸化能力を表す一つの指標であり、酸化還元電位が高いほど酸化能力が高いことを示す。酸化還元電位が６００（ｍＶ  ｖｓ  ＮＨＥ）以上の酸化剤の例には、過酸化水素（１７０６（ｍＶ  ｖｓ  ＮＨＥ））、三酸化モリブデン（６０６（ｍＶ  ｖｓ  ＮＨＥ））、五酸化バナジウム（１２４０（ｍＶ  ｖｓ  ＮＨＥ））が含まれる。
【００３９】
本発明の化成処理皮膜は、バルブメタル化合物を含む。バルブメタルとは、一般に、その酸化物が高絶縁性で整流作用を示す金属をいう。本発明では、バルブメタルの化合物を用いるが、これに用いられる好ましいバルブメタル元素の例には、Ｔｉ（チタン）、Ｚｒ（ジルコニウム）、Ｈｆ（ハフニウム）、Ｖ（バナジウム）、Ｍｏ（モリブデン）、Ｎｂ（ニオブ）、Ｔａ（タンタル）、Ｗ（タングステン）が含まれる。
【００４０】
バルブメタル化合物は、これらのバルブメタル元素を含む化合物であって、水溶性であることが好ましい。このようなバルブメタル化合物の例には、前述のバルブメタルのアンモニウム塩、酸化物、水素酸塩、酸素酸塩、水酸化物、リン酸塩、硝酸塩、硫酸塩、有機酸塩などが含まれる。この中でも、本発明のバルブメタル化合物としては、酸化物、酸素酸塩、リン酸塩であることがより好ましい。バルブメタル化合物の添加量は、バルブメタル換算で、高分子化合物１００質量部に対し、０．０２５〜１２５質量部である。
【００４１】
バルブメタル化合物は防錆剤として作用するため、本発明の化成処理鋼板の耐食性をより向上させる。これは、バルブメタル化合物が鋼板を腐食させる因子である外部からの水、Ｃｌの侵入を阻止するバリアー効果を有するためと考えられる。また、バルブメタル化合物は、自身に安定性の高い酸化皮膜形成をする。当該皮膜が形成されたバルブメタル化合物は、絶縁性に優れるため、Ｓｂ−Ｚｎ間に局部電池が形成されるのを防止する効果もあると推察される。
【００４２】
本発明の化成処理皮膜は、フッ素化合物を含んでいないことが好ましい。フッ素化合物は、水に対し可溶性を示す化合物が多く、水に溶けた場合は、Ｆ−イオン（フッ化物イオン）を放出し、鋼板を腐食する。そのため化成処理皮膜がフッ素化合物を含むと、めっき層の特定領域におけるＳｂの量を減少させて、Ｓｂ−Ｚｎ局部電子の形成を阻止しても、Ｆ−イオンが当該領域を腐食して、さらに深部に存在するＳｂを露出させ、再び局部電池を形成しやすくなる。よって、本発明の化成処理鋼板の耐食性が損なわれることがある。
【００４３】
化成処理皮膜の厚みは、０．１〜５μｍであることが好ましい。化成処理皮膜の厚みがこの範囲であると、上記の性能とコストのバランスに優れる。化成処理皮膜の厚みの効果は、５μｍ程度で飽和するため、５μｍを超えてもこれ以上の厚み増加に伴う性能向上が期待できない。
【００４４】
化成処理皮膜は、密着性向上に有効なシランカップリング剤、加工性向上に有効な固形潤滑剤、皮膜密度を向上させて耐食性向上に寄与するシリカゾルなどのゾル成分をさらに含んでいてもよい。
【００４５】
（３）化成処理鋼板
本発明の化成処理鋼板は、既に述べたとおり、レギュラースパングルタイプ、ミニマイズドスパングルタイプとすることができる。レギュラースパングルタイプの場合、スパングルを画像解析して円相当径として求められるスパングル径は、３〜５０ｍｍであることが好ましい。また、ミニマイズドパングルタイプの場合、スパングル径は０〜２ｍｍであることが好ましい。
【００４６】
２．化成処理鋼板の製造方法
本発明の化成処理鋼板は発明の効果を損なわない範囲で任意に製造されうるが、以下好ましい製造方法を説明する。
【００４７】
本発明の化成処理鋼板は、（Ａ）ＺｎとＳｂを含む溶融めっき浴を用いて、鋼板をめっきする工程、ならびに（Ｂ）高分子化合物、バルブメタル化合物、および酸化還元電位が６００（ｍＶ  ｖｓ  ＮＨＥ）以上の酸化剤を含む処理液を、めっき鋼板の上に塗布する工程、を含む方法で製造されることが好ましい。
【００４８】
（Ａ）工程
本工程は、ＺｎとＳｂを含む溶融めっき浴を用いて、鋼板をめっきする。この際、金属Ｓｂ濃度はめっき浴の全金属中０．００５〜０．５質量％であることが好ましい。金属Ｓｂの添加量は、所望のスパングルタイプにより前述のとおり調整してよい。さらにスパングルサイズを調整するために、固化前のめっき層に公知のスパングル微細化処理液を噴霧してもよい。
【００４９】
（Ｂ）工程
（１）処理液の調製
本工程では、まず、高分子化合物、バルブメタル化合物、および酸化還元電位が６００（ｍＶ  ｖｓ  ＮＨＥ）以上の酸化剤を含む処理液を準備する。処理液の例には、有機溶剤に高分子化合物などの成分が溶解・分散している「油性」タイプと、水に高分子化合物などの成分が溶解・分散している「水性エマルション」タイプが含まれる。本発明においては、環境適合性、作業性の点から、水性エマルションタイプの処理液を用いることが好ましい。
【００５０】
本発明の水性エマルション処理液は、高分子化合物、バルブメタル化合物、および酸化還元電位が６００（ｍＶ  ｖｓ  ＮＨＥ）以上の酸化剤を水中で攪拌することにより調製してよい。また、予め、水中に高分子化合物が分散したエマルションを準備して、これにバルブメタル化合物、および酸化還元電位が６００（ｍＶ  ｖｓ  ＮＨＥ）以上の酸化剤を混合してもよい。
【００５１】
高分子化合物、バルブメタル化合物、および酸化還元電位が６００（ｍＶ  ｖｓ  ＮＨＥ）以上の酸化剤は、既に述べたものを使用できる。高分子化合物、バルブメタル化合物、および酸化還元電位が６００（ｍＶ  ｖｓ  ＮＨＥ）以上の酸化剤を混合する手段は特に限定されないが、撹拌機、三本ロール、ビーズミルなどを用いることがより好ましい。
【００５２】
高分子化合物の添加量は、水１０００質量部に対して、１００〜５００質量部とすることが好ましい。バルブメタル化合物は、バルブメタル換算で、水１０００質量部に対して、１００〜５００質量部とすることが好ましい。このとき、バルブメタル化合物は、高分子化合物１００質量部に対して０．０２５〜１２５質量部とすることがより好ましい。
【００５３】
酸化還元電位が６００（ｍＶ  ｖｓ  ＮＨＥ）以上の酸化剤は、水１０００質量部に対して０．０１〜０．６ｍｏｌとすることが好ましい。さらに当該酸化物は、高分子化合物
１００質量部に対して０．０１〜０．５ｍｏｌとすることが好ましい。
【００５４】
溶融Ｚｎ−Ｓｂめっき浴でめっきされた鋼板は、既に述べたとおり、Ｓｂがめっき層表面やめっき層の結晶粒界に濃縮されて存在する。そのため、めっき浴の金属Ｓｂ濃度を０．００５質量％にしてめっきを行っても、得られためっき鋼板のめっき層から３００ｎｍの領域（特定領域）の金属Ｓｂ濃度は高くなる。すなわち、特定領域における金属状態のＳｂ元素濃度は、３％を超えてしまう。従って、特定領域における金属状態のＳｂ元素濃度を３％以下にするには、めっき浴のＳｂ濃度を極端に減少させる方法も考えられる。しかし、それでは所望のスパングル径を得ることが困難となり、さらには生産性にも劣る。
【００５５】
一方、本発明の製造方法は、特定領域の金属Ｓｂ濃度が高くなっても、当該金属Ｓｂを低減させることができる。一般に、Ｓｂは水素より電位が貴であり、非酸化性の酸に溶けにくく、また空気中での酸化もされにくい。このため、一度濃縮されたＳｂをめっき鋼板から除去することは容易ではない。ところが、本発明は、（Ｂ）工程において、酸化還元電位が６００（ｍＶ  ｖｓ  ＮＨＥ）以上の酸化剤を含む処理液を塗布して処理することにより、特定領域に存在する金属Ｓｂを酸化し、金属Ｓｂから酸化Ｓｂに変化させることができる。このため、ＺｎとＳｂの間に形成される局部電池が形成されにくく、本発明の化成処理鋼板は優れた耐食性を有する。
【００５６】
従って、本発明に用いる酸化剤は、酸化還元電位が６００（ｍＶ  ｖｓ  ＮＨＥ）以上であれば限定されないが、６００〜１３００（ｍＶ  ｖｓ  ＮＨＥ）であることが好ましい。酸化還元電位が高すぎると、金属Ｓｂ以外の物質も酸化されやすくなることがあるが、酸化還元電位が６００〜１３００（ｍＶ  ｖｓ  ＮＨＥ）であると、金属Ｓｂを選択的に効率よく酸化できるため好ましい。
【００５７】
さらに、酸化還元反応を促進させるために、本発明の処理液は、反応性を向上させるリン酸塩を含んでいてもよい。用いられるリン酸塩は、水溶性であれば限定されない。リン酸塩の例には、リン酸（オルトリン酸）、ポリリン酸、亜リン酸、次亜リン酸、リン酸ナトリウム、リン酸アンモニウム、リン酸マグネシウム、リン酸カリウム、リン酸マンガン、リン酸亜鉛が含まれる。
【００５８】
化成処理皮膜によるめっき層の酸化作用がおよぶ領域は、用いる酸化剤などにより異なるが、おおよそめっき層表面から３００ｎｍの範囲と考えられる。そこで、本発明の化成処理鋼板はめっき層表面、すなわちめっき層と化成処理皮膜の界面から３００ｎｍの厚みの領域における金属Ｓｂの量を特定の範囲としている。
【００５９】
（２）処理方法
調製された処理液は、ロールコート法、スピンコート法、スプレー法などでめっき鋼板のめっき層の上に塗布される。塗布後、水洗することなく塗布膜を乾燥して、めっき層の上に化成処理皮膜を形成する。本発明においては、処理液を塗布して得た未乾燥の膜を「塗布膜」、塗布膜を乾燥させたものを「化成処理皮膜」という。塗布膜の乾燥は常温でも可能であるが、連続操業を考慮すると５０℃以上で乾燥することが好ましい。乾燥温度が高温になるほど乾燥時間は短縮されるが、過度の高温加熱では高分子化合物が分解して化成処理皮膜の性能が低下する。以上から乾燥温度の上限は２００℃が好ましい。
【００６０】
化成処理皮膜の厚みは特に限定されないが、薄すぎると化成処理皮膜に含まれる酸化剤の絶対量が少なくなるため、前述の酸化反応が起こりにくくなる。一方、化成処理皮膜が厚すぎても化成処理皮膜性能は飽和してしまう。以上から化成処理皮膜は０．３〜２μｍとすることが好ましい。
【実施例】
【００６１】
［実施例１〜１０］
１）めっき鋼板の準備
板厚が０．８ｍｍの弱脱酸鋼を準備した。当該鋼板を溶融Ｚｎ−Ａｌ−Ｓｂめっき浴に浸漬し、めっき浴から引き上げてめっき付着量を６０ｇ／ｍ2に調整し、未凝固状態のめっき層に、スパングル微細化処理液を噴霧した。めっき浴は以下の二種類の組成とした。
組成１：Ｓｂ濃度が０．０５質量％、Ａｌ濃度が０．１８質量％、その余をＺｎとした。
組成２：Ｓｂ濃度が０．０８質量％、Ａｌ濃度が０．１８質量％、その余をＺｎとした。
組成１のめっき浴を用いて得ためっき鋼板を「めっき鋼板１」、組成２のめっき浴を用いて得ためっき鋼板を「めっき鋼板２」という。
【００６２】
得られためっき鋼板は、ＸＰＳ（クレイトス社製、ＡＸＩＳ  Ｎｏｖａ）により塗装表面から厚み方向に元素分析された。分析は、Ｘ線源にＡｌを用い、分析面積を０．３ｍｍ×０．７ｍｍとして行った。スパッタイオンにはＡｒを用い、ＳｉＯ２換算で１６ｎｍ／分のスパッタレイトでスパッタリングを行った。
元素分析は、具体的に、めっき層の表面から厚み方向に５０ｎｍまでの領域、５０ｎｍを超えて１００ｎｍまでの領域（以下「５０−１００ｎｍの領域」という）、１５０−２００ｎｍの領域、２００−２５０ｎｍの領域、２５０−３００ｎｍの領域の合計６領域において行われた。そして各領域において「全金属元素量に対する全Ｓｂ元素の割合（全Ｓｂ元素濃度）」を、前述の式（２’）により求めた。
【００６３】
同様にして、各領域における「全金属元素量に対する全Ｚｎ元素の割合（全Ｚｎ元素濃度）」は、以下の式（５）で求めた。
「Ｚｎ元素量」／「Ｚｎ元素、Ｓｂ元素、Ａｌ元素の合計量」×１００  ・・・（５）
【００６４】
また、各領域における「全金属元素量に対する全Ａｌ元素の割合（全Ａｌ元素濃度）」は、以下の式（６）で求めた。
「Ａｌ元素量」／「Ｚｎ元素、Ｓｂ元素、Ａｌ元素の合計量」×１００  ・・・（６）
【００６５】
さらに、Ｓｂ元素に関して得られたピークのうち、金属Ｓｂに相当する５３７ｅＶ（３ｄ３／２）のピークと、酸化されたＳｂに相当する５３９．５ｅＶ（３ｄ３／２）のピークから、全Ｓｂ元素中の金属状態のＳｂ元素の割合（ｙ）を求めた。
【００６６】
そして、式（４）に準じて、６つの各領域における「金属状態のＳｂ元素濃度」を求め、これらを平均して、「特定領域における金属状態のＳｂ元素濃度」を求めた。
【００６７】
めっき鋼板１の特定領域における全Ｓｂ元素濃度は５％であった。またｙは０．９であった。従って、特定領域における金属状態のＳｂ元素濃度は４．５％と求められた。
一方、めっき鋼板２の特定領域における全Ｓｂ元素濃度は１０％であった。またｙは、０．９であった。従って、特定領域における金属状態のＳｂ元素濃度は、９％と求められた。表１には、めっき鋼板２の分析結果を示した。
【００６８】
２）処理液の調製
処理液１：水１Ｌに２００ｇのポリウレタン樹脂（株式会社アデカ製、品名：ＨＵＸ−３２０）を加えて、攪拌し、水系ウレタン樹脂エマルションを準備した。当該エマルションに過酸化水素（酸化還元電位が１７０６（ｍＶ  ｖｓ  ＮＨＥ））を２０ｇ（０．５９ｍｏｌ）、添加剤としてシリカゾルを１００ｇ加えて、攪拌機を用いて混練して処理液を調製した。
【００６９】
処理液２：前記水系ポリウレタンエマルション１２００ｇに、三酸化モリブデン（酸化還元電位が６０６（ｍＶ  ｖｓ  ＮＨＥ））をモリブデン換算で５ｇ（三酸化モリブデン０．０５２ｍｏｌ＝７．５ｇ）、バルブメタル化合物としてシュウ酸チタンカリウムをチタン換算で５ｇ（シュウ酸チタンカリウム０．１０４ｍｏｌ＝３３．１ｇ）、および添加剤としてシリカゾルを５０ｇ加えて、攪拌機を用いて混練して処理液を調製した。
【００７０】
処理液３：水１Ｌに１６０ｇの前記ポリウレタン樹脂を加えて、攪拌して水系ウレタン樹脂エマルションを準備した。当該水系ポリウレタンエマルション１１６０ｇに、五酸化バナジウム（酸化還元電位が１２４０（ｍＶ  ｖｓ  ＮＨＥ））をバナジウム換算で１０ｇ（五酸化バナジウム０．０９８ｍｏｌ＝１７．８ｇ）、および添加剤としてリン酸水素二アンモニウムを１０ｇ加えて、攪拌機を用いて混練して処理液を調製した。
【００７１】
処理液４：バルブメタル化合物として炭酸ジルコニウムアンモニウムをジルコニウム換算で４ｇ（炭酸ジルコニウムアンモニウム０．０４４ｍｏｌ＝１１．６ｇ）加えた以外は、処理液３と同様にして、処理液４を調製した。
【００７２】
処理液５（比較用）：五酸化バナジウムの代わりに四酸化バナジウム（酸化還元電位が５１５（ｍＶ  ｖｓ  ＮＨＥ））をバナジウム換算で１０ｇ（四酸化バナジウム０．０９８ｍｏｌ＝１６．３ｇ）用いた以外は、処理液４と同様にして比較用処理液５を調製した。
【００７３】
処理液６（比較用）：水１Ｌに１６０ｇの前記ポリウレタン樹脂を加えて、攪拌して水系ウレタン樹脂エマルションを準備した。当該水系ポリウレタンエマルション１１６０ｇに、添加剤としてシリカゾルを１００ｇ加えて、攪拌機を用いて混練して比較用処理液６を調製した。
各処理液の組成を表２に示した。
【００７４】
３）化成処理鋼板の調製
上記のようにして得られた処理液を、ロールコートにてめっき鋼板のめっき層表面に塗布し、到達板温度１５０℃で乾燥させて化成処理皮膜を形成した。得られた化成処理鋼板について、ＸＰＳを用いて、既に述べた方法と同様の方法で「特定領域における金属状態のＳｂ元素濃度」を求めた。その結果および化成処理皮膜の厚みを表３に示す。
【００７５】
４）化成処理鋼板の耐食性評価
上記のようにして得た化成処理鋼板を切断して、耐食試験用サンプル（１５ｃｍ×７ｃｍ）を得た。当該サンプルの端面はシールされ、ＪＩＳ  Ｚ２３７１に準じて、３５℃の５％ＮａＣｌ水溶液がサンプルの平面に所定時間噴霧された。噴霧された後のサンプル表面を観察し、以下の基準で耐食性を評価した。結果を表３に示した。
白錆発生面積率が５％以下：◎
白錆発生面積率が５〜１０％以下：○
白錆発生面積率が１０〜５０％：△
白錆発生面積率が５１〜１００％：×
【００７６】
［比較例１〜４］
処理液１〜４の代わりに処理液５、６を用いた以外は実施例１と同様にして、比較用化成処理鋼板を調製し、同様に評価を行った。結果を表４に示した。
【００７７】
【表１】
2009102688.tif 000003
【００７８】
【表２】
2009102688.tif 000004
【００７９】
【表３】
2009102688.tif 000005
【００８０】
【表４】
2009102688.tif 000006
【００８１】
実施例および比較例から、本発明の化成処理鋼板は耐食性に優れることが明らかである。酸化還元電位が６００〜１３００（ｍＶ  ｖｓ  ＮＨＥ）の酸化剤を含む処理液で処理して得た化成処理鋼板（４〜６、９、１０）は、耐食性に特に優れることが明らかである。
【産業上の利用可能性】
【００８２】
本発明の化成処理鋼板は耐食性に優れるため、建材、自動車、家電などの鋼板として有用である。
【図面の簡単な説明】
【００８３】
【図１】本発明の化成処理鋼板の断面図
【図２】本発明の化成処理鋼板のＸＰＳ分析結果の一例を示す図
【符号の説明】
【００８４】
１  鋼板
２  めっき層
３  化成処理皮膜
４  濃縮された金属Ｓｂ
５  結晶粒界
【図１】
2009102688.tif 000007
【図２】
2009102688.tif 000008